ДЕКОРАТИВНАЯ ПАНЕЛЬ

даКОРАТИВНАЯ ПАНЕЛЬ
ШИ Е 04 Р 13/14, В 44 С 5/04, G03G 21/00
Полезная модель относится к области строительства, а именно к исполнению декоративных панелей для облицовки поверхностей различных зданий и сооружений как с внутренней, так и с наружной стороны.
Известна декоративная панель, содержащая послойно соединенные между собой плиту (например, из стеклоткани или прозрачного стекла с декоративным покрытием), декоративный элемент и прозрачный элемент из стекла (А.С. СССР № 1572830, ШШ В44 С 5/08).
Недостатками этой панели являются:
1)использование в качестве внешнего элемента, обеспечивающего прочность, листового стекла, которое в процессе эксплуатации подвергается агрессивному воздействию атмосферы и расщелачивается, вследствие чего ухудшаются декоративные свойства панели.
2)низкая атмосферостойкость плиты, обращенной вовнутрь, что также снижает область применения панели.
Наиболее близким по решаемым задачам к предлагаемой панели является декоративный стекломатериал (заявка Японии № 5 - 16596, МКИ В44С I/I65).
Этот материал состоит из стеклянной подложки, на которую наносят несколько слоев термореактивных смол и пленок, которые в дальнейшем спекают и отверждают. Недостатками описанного стекломатериала являются:
I). низкая абразивостойкость обращенного наружу полимерного материала по сравнению с абразивостойкостью стеклянной подложки. Это не позволяет получить долговременный эффект повышения водостойкости материала./
2) поверхность стеклянной подложки, обращенная вовнутрь, расщелачивается в жестких агрессивных средах (повышенная влажность, перепады температур и д.р.) Таким образом, в тех случаях, когда крепление стекломатериала осуществляется за счет адгезионного контакта, не может быть обеспечен длительный срок эксплуатации. Это сужает возможности применения декоративного стекломатериала.
Целью создания полезной модели является достижение долговременного декоративного эффекта в сочетании с высокой эксплуатационной надежностью и атмосферостойкостью.
Поставленная цель достигается тем, что в качестве декоративной панели используется листовое стекло, у которого обе поверхности имеют измененную структуру и свойства за счет электрохимической обработки, например, в-процессе термического формования на современных высокопроизводительных линиях.
Наружная сторона панели, т.е. обращенная во внешнюю среду, имеет поверхностный слой толщиной до I мкм, который обладает повышенной химической стойкостью (в частности, водостойкостью) и абразивостойкостью в результате замены в нем щелочных и щелочноземельных компонентов многовалентными ионами-модификаторами (например  , $;г и др.).
В сформированном таким образом слое создается уплотненная поликонденсированная структура, при этом снижается скорость выхода щелочных компонентов из объема на поверхность, повышается сопротивляемость к воздействию химических агентов и абразивных частиц. Оптические характеристики панели в видимой области после обработки ее внешней стороны не изменяются, в том числе отражение сохраняется на уровне обычного стекла и, тем самым, не создается условий для образования бликов и яркостных контрастов.
Внутренняя сторона панели имеет поверхностный слой толщиной до 10 мкм, в котором щелочные компоненты заменены на ионы-модификаторы металлов-красителей (медь, свинец, серебро и т.д.), из которых в процессе формования стекла образуются коллоидные частицы, закрашивающие поверхность стекла в различные цвета. Например, в проходящем свете - бронзовый, рубиново-красный, коричневый, нейтральные серые цвета.
Для достижения декоративного эффекта внутренняя сторона панели обрабатывается таким образом, чтобы светопропускание панели составляло не более 35-40 процентов. Такая степень тонирования панели позволяет полностью закрыть от нежелательного в ряде случаев просмотра с внешней стороны облицовываемую поверхность и, в частности, ее CTpyitTypy и дефекты. Предлагаемая конструкция панели обеспечивает создание декоративного эффекта в цветовой гамме, характерной для просмотра панели именно в проходящем свете.
Отражение от панели остается на уровне, свойственном обычному стеклу, что позволяет применять ее в условиях повышенной запыленности и осадков.
Светопропускание панели на уровне не более 35-40 процентов достигается интенсивные режимами электрохимической обработки либо многократной электрохимической обработкой. При этом сформированный модифицированный слой приобретает химическую устойчивость на уровне внешней стороны предлагаемой панели и высокую адгезионную способность в течение длительного срока эксплуатации.
В научно-технической и патентной литературе авторами не обнаружены устройства с данной совокупностью признаков. Результат, полученный в данном техническом решении и обусловленный совокупностью этих признаков, не достигался в известных решениях.